(57)【要約】      （修正有）【課題】剥離フィルムの剥離性に優れ、剥離フィルムを剥がした後に皺または弛みが発生しにくく貼付適正に優れた粘着フィルムを提供することにある。【解決手段】剥離フィルム３０と、樹脂フィルム１１と、樹脂フィルム１１に貼り合わされる第１粘着面と剥離フィルム３０に貼り合わされる第２粘着面とを有する粘着剤層２０と、を含む粘着テープ４とを具備し、剥離フィルム３０の２５℃におけるヤング率（ＭＰａ）と厚み（ｍ）との積が０．３ＭＰａ・ｍ以下であり、樹脂フィルム１１及び粘着剤層２０の総厚が１０μｍ以下であり、前記第２粘着面に対する剥離フィルム３０の剥離力は、３００ｍｍ／ｍｉｎの剥離速度において、４０ｍＮ／２５ｍｍ以下である粘着フィルム２。【選択図】図１
2018145340.tif 000002
【特許請求の範囲】
【請求項１】
剥離フィルムと、
樹脂フィルムと、前記樹脂フィルムに貼り合わされる第１粘着面と前記剥離フィルムに貼り合わされる第２粘着面とを有する粘着剤層と、を含む粘着テープと
を具備し、
前記剥離フィルムの２５℃におけるヤング率（ＭＰａ）と厚み（ｍ）との積が０．３ＭＰａ・ｍ以下であり、
前記樹脂フィルム及び前記粘着剤層の総厚が１０μｍ以下であり、
前記第２粘着面に対する前記剥離フィルムの剥離力は、３００ｍｍ／ｍｉｎの剥離速度において、４０ｍＮ／２５ｍｍ以下である粘着フィルム。
【請求項２】
請求項１に記載の粘着フィルムであって、
前記剥離フィルムは、２５℃において５００ＭＰａ以上のヤング率を有する
粘着フィルム。
【請求項３】
請求項１または２に記載の粘着フィルムであって、
前記樹脂フィルムは、２５℃において５００ＭＰａ以上のヤング率を有する
粘着フィルム。
【請求項４】
請求項１〜３のいずれか１つに記載の粘着フィルムであって、
前記剥離フィルムの前記粘着剤層とは反対側の表面の粗さ曲線要素の平均高さ（Ｒｃ）は、５００ｎｍ以下である
粘着フィルム。
【請求項５】
請求項１〜４のいずれか１つに記載の粘着フィルムであって、
前記樹脂フィルムの厚みは、１μｍ以上６μｍ以下である
粘着フィルム。
【請求項６】
請求項１〜５のいずれか１つに記載の粘着フィルムであって、
前記粘着剤層の厚みは、１μｍ以上５μｍ以下である
粘着フィルム。
【請求項７】
請求項１〜６のいずれか１つに記載の粘着フィルムであって、
前記粘着テープにおいて、ステンレス板に対する粘着力（剥離角度１８０°、剥離速度３００ｍｍ／ｍｉｎ）は、１Ｎ／２５ｍｍ以上１０Ｎ／２５ｍｍ以下である
粘着フィルム。
【請求項８】
請求項１〜７のいずれか１つに記載の粘着フィルムであって、
前記粘着剤層及び前記樹脂フィルムは、グラファイトシートの表面に貼り付けられる
粘着フィルム。
【発明の詳細な説明】
【技術分野】
【０００１】
本発明は、粘着フィルムに関する。
【背景技術】
【０００２】
携帯電話、ノート型パーソナルコンピュータ等の小型の電子製品においては、内部に設けた電子部品の放熱を促進させるため、放熱用のグラファイトシート等の放熱シートが使用されている。特に、グラファイトシートにおいては、その欠け、剥離等を防止するために、シート表面が着色層付きの粘着テープで保護される（例えば、特許文献１参照）。着色層付きの粘着テープについては、電子製品の小型化やグラファイトシートによる電子部品の放熱性を高めるため、その厚みをより薄くすることが望ましい。例えば、着色層付きの粘着テープの厚みは、１０μｍ以下と非常に薄くなっている。
【０００３】
特許文献１には、グラファイトシートの保護に使用される粘着テープとして、厚さが１μｍ以上６μｍ以下の樹脂フィルム層と、厚みが１μｍ以上６μｍ以下の粘着剤層と、厚みが０．５μｍ以上２μｍ以下の着色層とを有する着色基材の少なくとも一面に粘着剤層を有し、前記着色基材の光透過率が０．１％以上１０％以下であり、厚みが３μｍ以上１０μｍ以下である着色粘着テープが開示されている。
【０００４】
このような着色粘着テープは、例えば、粘着剤層と、粘着剤層上に設けられた樹脂フィルムと、樹脂フィルム上に設けられた着色層とを具備し、粘着剤層の平滑性の維持または粘着剤層の汚染防止をするために粘着剤層側に剥離フィルムが貼り付けられる。さらに、着色粘着テープを製造する過程では、粘着テープをロール状に巻き取ることにより、粘着テープの取り扱い（保管、輸送等）が行われる。
【先行技術文献】
【特許文献】
【０００５】
【特許文献１】特開２０１３−２０３９６５号公報
【発明の概要】
【発明が解決しようとする課題】
【０００６】
しかしながら、粘着テープの厚みが薄くなるほど、粘着テープの剛性は低くなる。具体的には、樹脂フィルム及び上記粘着剤層の総厚が１０μｍ以下の極薄の粘着テープにおいては、粘着フィルムから剥離フィルムを剥がし、被着体に貼付する際に、皺または弛みが発生したり、粘着剤層から剥離フィルムが剥離しにくかったり、被着体への貼付適性が問題となることがある。さらに、剥離フィルムと粘着剤層との剥離力によっては、剥離フィルムを粘着剤層から剥がす際に剥離フィルムが粘着剤層から剥がれにくくなったり、ロールトゥロール方式で粘着テープを製造する際に、粘着テープを巻き取ったり、巻き取った後の粘着テープを取り扱ったりする際に、粘着テープに皺または弛みが発生したりして加工適性が劣る場合がある。
【０００７】
以上のような事情に鑑み、本発明の目的は、剥離フィルムの剥離性に優れ、剥離フィルムを剥がした後に皺または弛みが発生しにくく貼付適正に優れた粘着フィルムを提供することにある。さらに、極薄の粘着フィルムをロールトゥロール方式で製造する際に、粘着フィルムを巻き取ったり、巻き取った後の粘着フィルムを取り扱ったりする際に、粘着フィルムに皺または弛みが発生しにくく加工適性に優れた粘着フィルムを提供することにある。
【課題を解決するための手段】
【０００８】
本発明者らの鋭意研究により、樹脂フィルム及び粘着剤層の総厚が１０μｍ以下の極めて薄い場合において、粘着剤層と剥離フィルムとの間の剥離力と、剥離フィルムの２５℃におけるヤング率（ＭＰａ）と厚み（ｍ）との積とを特定の範囲とすることで、剥離フィルムが粘着剤層から剥離しやすく、粘着フィルムから剥離フィルムを剥がし、被着体に貼付する際にも、粘着フィルムに皺または弛みが発生しにくく、貼付適性に優れ、さらに、極薄の粘着フィルムをロールトゥロール方式で製造する際に、粘着フィルムを巻き取ったり、巻き取った後の粘着フィルムを取り扱ったりする際に、粘着フィルムに皺または弛みが発生しにくく加工適性に優れることが見出された。これにより、上記課題が解決された。上記課題を解決する手段は、以下の通りである。
【０００９】
上記目的を達成するため、本発明の一形態に係る粘着フィルムは、剥離フィルムと、樹脂フィルムと粘着剤層とを含む粘着テープと、を具備する。上記粘着剤層は、上記樹脂フィルムに貼り合わされる第１粘着面と、上記剥離フィルムに貼り合わされる第２粘着面とを有する。
上記剥離フィルムの２５℃におけるヤング率（ＭＰａ）と厚み（ｍ）との積は、０．３ＭＰａ・ｍ以下である。
上記樹脂フィルム及び上記粘着剤層の総厚は、１０μｍ以下である。
上記第２粘着面に対する上記剥離フィルムの剥離力は、３００ｍｍ／ｍｉｎの剥離速度において、４０ｍＮ／２５ｍｍ以下である。
【００１０】
このような粘着フィルムによれば、剥離フィルムの曲げ剛性及び剥離力が最適になり、粘着フィルムを巻き取ったり、巻き取った後の粘着フィルムを取り扱ったりする際に、粘着フィルムに皺または弛みが発生しにくくなる。さらに、剥離フィルムを粘着剤層から剥がす際には、剥離フィルムを粘着剤層から効率よく剥がすことができる。
【００１１】
上記剥離フィルムは、２５℃において５００ＭＰａ以上のヤング率を有してもよい。
上記樹脂フィルムは、２５℃において５００ＭＰａ以上のヤング率を有してもよい。
上記剥離フィルムの上記粘着剤層とは反対側の表面の粗さ曲線要素の平均高さ（Ｒｃ）は、５００ｎｍ以下である。
上記樹脂フィルムの厚みは、１μｍ以上６μｍ以下であってもよい。
上記粘着剤層の厚みは、１μｍ以上５μｍ以下であってもよい。
これにより、上記剥離フィルム及び上記樹脂フィルムの剛性が最適になり、粘着フィルムを巻き取ったり、巻き取った後の粘着フィルムを取り扱ったりする際に、粘着フィルムに皺または弛みが発生しにくくなる。
上記粘着フィルムにおいて、上記粘着テープのステンレス板に対する粘着力（剥離角度１８０°、剥離速度３００ｍｍ／ｍｉｎ）は、１Ｎ／２５ｍｍ以上１０Ｎ／２５ｍｍ以下であってもよい。
これにより、１０μｍという極めて薄い構成であっても、粘着フィルムを巻き取ったり、巻き取った後の粘着フィルムを取り扱ったりする際に、剥離フィルムと粘着剤層の間で浮きが発生したり、皺または弛みが発生しにくくなる。また、グラファイトシート等の被着体に好適に接着することができ、さらに、一度貼り付けた被着体から剥がし、貼り直しがしやすくなる。
【００１２】
上記粘着剤層及び上記樹脂フィルムは、グラファイトシートの表面に貼り付けられてもよい。
これにより、上記樹脂フィルム及び上記粘着剤層の総厚は、１０μｍ以下と極薄のため、放熱性を損なわずに、グラファイトシートの欠け、剥離等を防止し、保護することができる。
【発明の効果】
【００１３】
以上述べたように、本発明によれば、貼付適正及び加工適性に優れた粘着フィルムが提供される。
【図面の簡単な説明】
【００１４】
【図１】図（ａ）は、本実施形態に係る粘着フィルムが捲回された状態の概略立体図である。図（ｂ）は、本実施形態に係る粘着フィルムの概略断面図である。図（ｃ）は、本実施形態に係る粘着テープが貼られたグラファイトシートが両面テープを介して筐体へ貼付された状態の概略断面図である。
【図２】図（ａ）は、本実施形態に係る着色粘着フィルムの概略断面図である。図（ｂ）は、本実施形態に係る着色粘着テープが貼られたグラファイトシートが両面テープを介して筐体へ貼付された状態の概略断面図である。
【図３】本実施形態に係る着色粘着フィルムの製造工程を説明する概略図である。
【発明を実施するための形態】
【００１５】
以下、図面を参照しながら、本発明の実施形態を説明する。各図面には、ＸＹＺ軸座標が導入される場合がある。
【００１６】
［粘着フィルムの構成］
【００１７】
図１（ａ）は、本実施形態に係る粘着フィルムが捲回された状態の概略立体図である。図１（ｂ）は、本実施形態に係る粘着フィルムの概略断面図である。図１（ｃ）は、本実施形態に係る粘着テープが貼られたグラファイトシートが両面テープを介して筐体へ貼付された状態の概略断面図である。
【００１８】
図１（ａ）に示すように、本実施形態に係る粘着フィルム２は、例えば、長尺方向ＤＬにおいて、巻取ロール（巻取芯）２１０に巻回されている。巻取ロール２１０に巻かれた粘着フィルム２の長尺方向ＤＬにおける長さ（全長）は、例えば、６０００ｍ以上１００００ｍ以下である。長尺方向ＤＬと直交する幅方向ＤＷ（短尺方向）における粘着フィルム２の長さは、例えば、８００ｍｍ以上１５００ｍｍ以下である。
【００１９】
粘着フィルム２の断面構造について、以下に説明する。
図１（ｂ）に示すように、粘着フィルム２は、樹脂フィルム１１と、粘着剤層２０と、剥離フィルム３０とを具備する。図１（ｂ）の例では、粘着フィルム２は、剥離フィルム３０／粘着剤層２０／樹脂フィルム１１の順に積層されている。本実施形態では、剥離フィルム３０の側を下側、樹脂フィルム１１の側を上側とする場合がある。粘着フィルム２においては、剥離フィルム３０を剥離フィルム３０と粘着剤層２０との界面から剥がすことができる。また、粘着フィルム２が巻取ロール２１０に巻かれた際には、粘着フィルム２の最表面である上面１１ｕが剥離フィルム３０の下面３０ｄと接することになる。
【００２０】
剥離フィルム３０は、樹脂フィルム１１とは反対側の粘着剤層２０の表面に設けられている。図１（ｂ）の例では、剥離フィルム３０は、粘着フィルム２において最下層である。
【００２１】
剥離フィルム３０の厚みは、特に限定されないが、剥離フィルム３０の２５℃におけるヤング率（ＭＰａ）と厚み（ｍ）との積を後述する範囲に容易に調節できるという観点から、好ましくは、１×１０‐５ｍ以上１×１０‐４ｍ以下であり、より好ましくは、１．５×１０‐５ｍ以上８×１０‐５ｍ以下であり、さらに好ましくは、１．７×１０‐５ｍ以上５×１０‐５ｍ以下であり、特に好ましくは、２×１０‐５ｍ以上３×１０‐５ｍ以下である。ここで、本実施形態における厚みとは、複数点から測定された厚みの平均値である。また、剥離フィルム３０が、フィルム基材及びこのフィルム基材上に設けられた剥離剤層を有している場合には、上述の「剥離フィルム３０の厚み」とは、フィルム基材の厚さのことをいう。剥離フィルム３０の厚さが１×１０‐５ｍ未満であると、粘着フィルムのハンドリング性が低下したり、剥離フィルム３０上に粘着性組成物を含む溶液を塗布し、加熱処理を行った際に、剥離フィルム３０の熱収縮が増大し、粘着フィルム２に皺やスジが発生し、加工適性が低下したりする場合がある。一方、剥離フィルム３０の厚みが１×１０‐４ｍを超えると、剥離フィルム３０を剥離するときに、樹脂フィルム１１及び粘着剤層２０の積層体（以下、この状態を「粘着テープ４」とする。）が変形してしまい、剥離フィルム３０を粘着剤層２０から剥がしにくくなる。
【００２２】
また、剥離フィルム３０の２５℃におけるヤング率は、特に限定されないが、剥離フィルム３０の２５℃におけるヤング率（ＭＰａ）と厚み（ｍ）との積を後述する範囲に容易に調節できるという観点から、好ましくは、５００ＭＰａ以上１００００ＭＰａ以下であり、より好ましくは、２０００ＭＰａ以上６０００ＭＰａ以下であり、さらに好ましくは、３５００ＭＰａ以上５０００ＭＰａ以下である。
【００２３】
また、剥離フィルム３０の２５℃におけるヤング率（ＭＰａ）と厚み（ｍ）との積は、０．３ＭＰａ・ｍ以下であり、好ましくは０．２５ＭＰａ・ｍ以下であり、より好ましくは、０．２ＭＰａ・ｍ以下であり、さらに好ましくは、０．１５ＭＰａ・ｍ以下である。この積の値の下限は、特に限定されないが、好ましくは０．０１ＭＰａ・ｍ以上であり、より好ましくは０．０５ＭＰａ・ｍ以上であり、さらに好ましくは０．１ＭＰａ・ｍ以上である。
【００２４】
また、剥離フィルム３０の粘着剤層２０の粘着面２０ｂに対する１８０°剥離力は、３００ｍｍ／ｍｉｎの剥離速度において、４０ｍＮ／２５ｍｍ以下であり、好ましくは、３５ｍＮ／２５ｍｍ以下であり、より好ましくは、３０ｍＮ／２５ｍｍ以下である。下限は、特に限定されないが、好ましくは５ｍＮ／２５ｍｍ以上であり、より好ましくは、１０ｍＮ／２５ｍｍ以上であり、さらに好ましくは１５ｍＮ／２５ｍｍ以上である。剥離フィルム３０の剥離力が５ｍＮ／２５ｍｍよりも小さくなると、ロールトゥロール方式で粘着フィルムを製造する際に、粘着フィルムを巻き取ったり、巻き取った後の粘着フィルムを取り扱ったりする際に、剥離フィルム３０と粘着剤層２０の界面で浮きが発生したり、粘着フィルムの保管、輸送等の取り扱い中で、剥離フィルム３０が剥がれたりする場合がある。上記の１８０°剥離力を４０ｍＮ／２５ｍｍ以下となるようにするためには、粘着剤層２０と剥離フィルム３０を適宜選択する必要がある。
【００２５】
このような剥離フィルム３０を有する粘着フィルム２によれば、樹脂フィルム１１及び粘着剤層２０の総厚が１０μｍ以下という極めて薄い構成であっても、粘着フィルム２を巻き取ったり、巻き取った後の粘着フィルム２を取り扱ったりする際に、粘着フィルム２に皺または弛みが発生しにくくなる。さらに、剥離フィルム３０を粘着剤層２０から剥がす際には、剥離フィルム３０を粘着剤層２０から効率よく剥がすことができる。
【００２６】
例えば、剥離フィルム３０の２５℃におけるヤング率（ＭＰａ）と厚み（ｍ）の積が０．０１ＭＰａ・ｍよりも小さくなると、剥離フィルム３０上に粘着性組成物を含む溶液を塗布し、加熱処理を行った際に、剥離フィルム３０が熱収縮しやすく、粘着フィルム２に皺やスジが発生し、加工適性が低下したり、剥離フィルム３０自体の剛性が弱すぎて、剥離フィルム３０が剥がしにくくなる。剥離フィルム３０の２５℃におけるヤング率（ＭＰａ）と厚み（ｍ）の積が０．３ＭＰａ・ｍを超えると、剥離フィルム３０自体の剛性が強く、剥離フィルム３０を剥離するときに粘着フィルム２が変形してしまい、粘着フィルム２に皺または弛みが発生しやすくなって好ましくない。さらに、剥離フィルム２０が剥がされた後、粘着テープ４にも皺または弛みが発生しやすくなって好ましくない。
【００２７】
また、剥離フィルム３０の２５℃におけるヤング率（ＭＰａ）と厚み（ｍ）の積が０．３ＭＰａ・ｍ以下であったとしても、剥離フィルム３０の剥離力が４０ｍＮ／２５ｍｍよりも大きくなると、剥離フィルム３０と粘着剤層２０との密着が強すぎて、剥離フィルム３０が粘着剤層２０との界面から剥がしにくく、粘着剤層２０の一部が剥離フィルム３０とともに樹脂フィルム１１から剥がれる可能性があるか、または剥離フィルム３０が剥がれたとしても、剥離フィルム３０を剥がした後の粘着フィルム２に皺または弛みが発生しやすくなる。
【００２８】
剥離フィルム３０の下面３０ｄの算術平均粗さＲａは、５０ｎｍ以下であることが好ましく、４０ｎｍ以下であることがより好ましい。下面３０ｄのＲａの下限は、例えば１０ｎｍである。下面３０ｄの粗さ曲線要素の平均高さＲｃは、５００ｎｍ以下であることが好ましく、４５０ｎｍ以下であることがより好ましい。下面３０ｄのＲｃの下限は、例えば１００ｎｍである。下面３０ｄの１０点平均粗さＲｚｊｉｓは、８００ｎｍ以下であることが好ましく、７００ｎｍ以下であることがより好ましい。下面３０ｄのＲｚｊｉｓの下限は、例えば１００ｎｍである。
【００２９】
剥離フィルム３０の下面３０ｄの粗さ曲線要素の平均高さＲｃを上記範囲とすることで、粘着フィルム２が巻取ロール２１０に巻かれた際に、粘着フィルム２の最表面である上面１１ｕが剥離フィルム３０の下面３０ｄと接したとしても、粘着フィルム２がブロッキング及びエア噛みの発生を起こしにくく、且つ薄型の粘着フィルム２がロールトゥロール方式により加工されるときの巻取適性に優れる。
【００３０】
例えば、粘着フィルム２の最表面である上面１１ｕの剥離フィルム３０の下面３０ｄに対する動摩擦係数は、特に限定されないが、好ましくは５以下であり、より好ましくは４以下であり、さらに好ましくは３以下である。動摩擦係数の下限は、特に限定されないが、好ましくは０．２以上であり、より好ましくは０．５以上、さらに好ましくは１以上である。動摩擦係数が上記範囲内であれば、粘着フィルム２がブロッキング及びエア噛みの発生を起こしにくく、且つ薄型の粘着フィルム２がロールトゥロール方式により加工されるときの巻取適性が優れる。
【００３１】
粘着剤層２０は、剥離フィルム３０の下面３０ｄとは反対側の表面に設けられている。粘着剤層２０は、剥離フィルム３０と樹脂フィルム１１との間に設けられている。粘着剤層２０は、樹脂フィルム１１に貼り合わされる粘着面２０ａ（第１粘着面）と、剥離フィルム３０に貼り合わされる第２粘着面２０ｂ（第２粘着面）とを有する。
【００３２】
粘着剤層２０の厚みは、特に限定されないが、好ましくは１μｍ以上５μｍ以下であり、より好ましくは、１μｍ以上３μｍ以下である。粘着剤層２０の厚みが１μｍ未満であると、粘着剤層２０とグラファイトシートとの密着性が低く、グラファイトシートを十分に保護することが困難となる場合がある。粘着剤層２０の厚みが５μｍを超えると、粘着フィルム２が厚くなり薄型化の要求を満たさない。
【００３３】
樹脂フィルム１１は、剥離フィルム３０とは反対側の粘着剤層２０の表面に設けられている。樹脂フィルム１１は、粘着フィルム２の基材である。
【００３４】
樹脂フィルム１１の２５℃におけるヤング率は、特に限定されないが、好ましくは、５００ＭＰａ以上１００００ＭＰａ以下であり、より好ましくは、２０００ＭＰａ以上６０００ＭＰａ以下であり、さらに好ましくは、３５００ＭＰａ以上５０００ＭＰａ以下である。樹脂フィルム１１の２５℃におけるヤング率を上記範囲に設定することにより、厚みが薄くても作業性に優れる。
【００３５】
樹脂フィルム１１の厚みは、特に限定されないが、１μｍ以上６μｍ以下であり、好ましくは１μｍ以上３μｍ以下である。樹脂フィルム１１の厚みが１μｍ未満であると、樹脂フィルム１１の強度が低くなり、ロールトゥロール方式によって搬送することが困難となる。樹脂フィルム１１の厚みが６μｍを超えると、粘着フィルム２が厚くなり薄型化の要求を満たさない。
【００３６】
また、樹脂フィルム１１及び粘着剤層２０の総厚は、１０μｍ以下である。好ましくは、２μｍ以上１０μｍ以下であり、より好ましくは、２．５μｍ以上９μｍ以下であり、さらに好ましくは、３μｍ以上８μｍ以下であり、特に好ましくは３．５μｍ以上６μｍ以下である。樹脂フィルム１１及び粘着剤層２０の総厚が２μｍよりも小さくなると、樹脂フィルム１１及び粘着剤層２０の強度が低くなり、ロールトゥロール方式によって搬送することが困難となる。樹脂フィルム１１及び粘着剤層２０の厚みが１０μｍを超えると、粘着フィルム２が厚くなり薄型化の要求を満たさない。樹脂フィルム１１及び粘着剤層２０の総厚が１０μｍ以下であれば、極薄であるため、粘着テープ４を小型の電子製品の内部スペースを害することなく、電子製品内に配置できる。
【００３７】
また、粘着テープ４のステンレス板に対する粘着力（剥離角度１８０°、剥離速度３００ｍｍ／ｍｉｎ）の下限は、好ましくは、１Ｎ／２５ｍｍ以上であり、より好ましくは１．２Ｎ／２５ｍｍ以上、さらに好ましくは１．３Ｎ／２５ｍｍ以上である。一方、粘着力（剥離角度１８０°、剥離速度３００ｍｍ／ｍｉｎ）の上限は、特に限定されないが、好ましくは１０Ｎ／２５ｍｍ以下であり、より好ましくは７Ｎ／２５ｍｍ以下であり、さらに好ましくは５Ｎ／２５ｍｍ以下であり、特に好ましくは２．５Ｎ／２５ｍｍ以下である。
【００３８】
粘着力の下限を上記範囲とすることで、１０μｍという極めて薄い構成であっても、粘着フィルム２を巻き取ったり、巻き取った後の粘着フィルム２を取り扱ったりする際に、剥離フィルム３０と粘着剤層２０の間で浮きが発生したり、皺または弛みが発生しにくくなる。また、粘着力が上記範囲であれば、１０μｍという極めて薄い構成であっても、グラファイトシートに好適に接着することができる。さらに、粘着力が上記範囲であれば、一度貼り付けた被着体から剥がし、貼り直しがしやすくなる。
【００３９】
図１（ｃ）に示すように、剥離フィルム３０が剥がされた樹脂フィルム１１及び粘着剤層２０の積層体（粘着テープ４）は、例えば、グラファイトシート１００に貼り付けることができる。例えば、粘着剤層２０の露出面がグラファイトシート１００の表面に接着される。また、グラファイトシート１００は、両面テープ１０１を介して筐体１０２（例えば、電子部品）に貼り付けられている。これにより、グラファイトシート１００内において熱がＺ軸方向、Ｘ軸方向及びＹ軸方向にも拡散する。これにより、電子部品から発せられた熱は、効率よく放熱される。具体的には、粘着テープ４は、電子部品の内部に設置されたグラファイトシートに貼り付けることが好ましい。
【００４０】
また、樹脂フィルム１１及び粘着剤層２０の積層体（粘着テープ４）は、極薄であるため、粘着テープ４を小型の電子製品の内部スペースを害することなく、電子製品内に配置でき、放熱性を損なわずに、グラファイトシート１００の欠け、剥離等を防止し、を保護することができる。
【００４１】
このように、樹脂フィルム１１及び粘着剤層２０の総厚が１０μｍ以下の極めて薄い場合であっても、粘着剤層２０と剥離フィルム３０との間の剥離力と、剥離フィルム３０の２５℃におけるヤング率と厚みとの積とを特定の範囲とすることで、剥離フィルム３０が粘着剤層２０から剥離しやすくなる。また、粘着フィルム３０をグラファイトシート１００に貼付する際にも、粘着フィルム２に皺または弛みが発生しにくく、貼付適性に優れたものになる。さらに、極薄の粘着フィルム２をロールトゥロール方式で製造する際に、粘着フィルム２を巻き取ったり、巻き取った後の粘着フィルム２を取り扱ったりする際に、粘着フィルム２に皺または弛みが発生しにくく、加工適性に優れたものになる。
【００４２】
粘着フィルム２において、その使用態様や目的とする特性に応じて、樹脂フィルム１１、粘着剤層２０、剥離フィルム３０以外の層を有していてもよい。このような層としては、例えば、着色層、粗面化層、ハードコート層、易接着層、反射層、防眩層、導電膜、絶縁層等の機能層や、印刷層、印字層、塗料塗膜等の装飾層などがあげられる。一例として、樹脂フィルム１１上に、着色層１２及び粗面化層１５が形成された構成の粘着フィルム（以下、着色粘着フィルムということがある）を以下に説明する。
【００４３】
［着色粘着フィルムの構成］
【００４４】
図２（ａ）は、本実施形態に係る着色粘着フィルムの概略断面図である。図２（ｂ）は、本実施形態に係る着色粘着テープが貼られたグラファイトシートが両面テープを介して筐体へ貼付された状態の概略断面図である。
【００４５】
図２（ａ）に示すように、着色粘着フィルム３は、樹脂フィルム１１と、粘着剤層２０と、剥離フィルム３０と、着色層１２と、粗面化層１５とを具備する。図２（ａ）の例では、着色粘着フィルム３は、剥離フィルム３０／粘着剤層２０／樹脂フィルム１１／着色層１２／粗面化層１５の順に積層されている。
【００４６】
着色層１２は、粘着剤層２０とは反対側の樹脂フィルム１１の表面に設けられている。例えば、着色層１２は、樹脂フィルム１１と粗面化層１５との間に設けられている。着色層１２は、着色粘着フィルム３に意匠性を付与するために設けられる。また、着色層１２は、樹脂フィルム１１と粗面化層１５との間の密着性を向上させる層でもある。粗面化層１５は、樹脂フィルム１１とは反対側の着色層１２の表面に設けられている。
【００４７】
粗面化層１５は、図２（ａ）の例において最上層である。着色粘着フィルム３が巻取ロールに巻かれた際には、着色粘着フィルム３の最表面である上面１５ｕが剥離フィルム３０の下面３０ｄと接することになる。
【００４８】
粗面化層１５の算術平均粗さＲａは、特に限定されないが、好ましくは０．１μｍ以上であり、より好ましくは、０．１以上１．０μｍ以下であり、さらに好ましくは、０．２μｍ以上０．５μｍ以下である。粗面化層１５の粗さ曲線要素の平均高さＲｃは、０．５μｍ以上であり、好ましくは、０．５μｍ以上５．０μｍ以下であり、より好ましくは、０．８以上３．０μｍ以下であり、さらに好ましくは、１．０以上２．０μｍ以下である。粗面化層１５の１０点平均粗さＲｚｊｉｓは、特に限定されないが、好ましくは１．０μｍ以上であり、より好ましくは、１．０μｍ以上９．０μｍ以下であり、さらに好ましくは２．０以上７．０μｍ以下であり、特に好ましくは、２．５以上５．０μｍ以下である。
【００４９】
粗面化層１５が上記範囲の構造面を有することにより、後述する粗面化層１５の６０°鏡面光沢度を所定の範囲とすることができる。これにより、着色粘着フィルム３が貼られたグラファイトシートを電子部品の内部に設置したときの意匠性が優れる。
【００５０】
例えば、上面１５ｕの剥離フィルム３０の下面３０ｄに対する動摩擦係数は、特に限定されないが、好ましくは、５以下であり、４以下がより好ましく、３以下がさらに好ましい。動摩擦係数の下限は、特に限定されないが、好ましくは０．５以上であり、より好ましくは、１以上、さらに好ましくは２以上である。動摩擦係数が上記範囲であれば、着色粘着フィルム３が巻取ロールに巻かれたときに、ブロッキング及びエア噛みの発生を起こしにくく、且つ薄型の粘着フィルム２がロールトゥロール方式により加工されるときの巻取適性が優れる。
【００５１】
また、このような粗さを有する粗面化層１５の６０°鏡面光沢度は、特に限定されないが、０．５％以上５０％以下であり、好ましくは、１％以上９％以下、より好ましくは、１％以上５％以下である。これにより、着色粘着フィルム３から剥離フィルム３０が剥がした積層体、すなわち、粘着剤層２０／樹脂フィルム１１／着色層１２／粗面化層１５の順に積層された積層体（以下、この状態を「着色粘着テープ１」という）が貼られたグラファイトシートにおいては、その見栄えがマット調になり、着色粘着テープが電子部品の内部に設置されたときに、着色粘着テープ１が電子部品と一体化しているように見えるため、意匠性が優れたものとなる。
【００５２】
着色粘着フィルム３において、Ｚ軸方向に隣り合う層同士は、直接的に接してもよく、間接的に接してもよい。間接的に接する場合には、Ｚ軸方向に隣り合う層間に密着性等を向上させる中間層（不図示）が介在してもよい。また、着色粘着フィルム３における各層は単層でもよく、複数の層から構成されてもよい。
【００５３】
着色層１２の厚みは、特に限定されないが、０．５μｍ以上１０μｍ以下であり、好ましくは、０．８μｍ以上３μｍ以下である。着色層１２の厚みが０．５μｍ未満であると、樹脂フィルム１１と粗面化層１５との密着性が低くなり、粗面化層１５が樹脂フィルム１１から剥がれる場合がある。また、着色層１２の厚みが１０μｍを超えると、着色粘着フィルム３が厚くなり薄型化の要求を満たさない。
【００５４】
粗面化層１５の厚みは、特に限定されないが、０．５以上１０μｍ以下であり、好ましくは、０．６μｍ以上３μｍ以下であり、より好ましくは、０．８μｍ以上２μｍ以下である。粗面化層１５の厚みが０．５μｍ未満であると、所望の構造面が得られず、粗面化層１５の厚みが１０μｍを超えると、着色粘着フィルム３が厚くなり薄型化の要求を満たさない。
【００５５】
各層の厚みを上記の範囲とすることにより、剥離フィルム３０が剥がされた後の着色粘着テープ１の厚みが１０μｍ前後になり、着色粘着テープ１が極薄に構成される。
【００５６】
さらに、図２（ｂ）に示すように、剥離フィルム３０が剥がされた着色粘着テープ１は、上述した放熱効果に加えて、着色層１２が設けられているため、グラファイトシートの外観上の斑が目立たなくなる。さらに、着色粘着テープ１には、粗面化層１５が設けられているため、マット調の見た目になる。これにより、着色粘着テープ１が電子部品と一体化しているように見える（溶け込んで見える）ため、着色粘着テープ１が目立ちにくく意匠性も向上している。
【００５７】
また、粘着フィルム２または着色粘着フィルム３においては、粘着剤層２０、樹脂フィルム１１及び粗面化層１５の少なくとも１つには、着色剤が含まれてもよい。着色剤は、特に限定されるものではないが、例えば、カーボンブラック、酸化チタン、炭酸カルシウム、硫酸バリウム、黄色酸化鉄、べんがら、シアニンブルー、アルミニウム粉、雲母チタン粉等があげられる。これにより、グラファイトシート１００の外観上の斑が目立たなくなり、グラファイトシート１００の外観上の見栄えがさらに向上する。すなわち、粘着テープまたは着色粘着テープが貼られたグラファイトシート１００を電子部品の内部に設置したときの意匠性がさらに優れたものとなる。
【００５８】
粘着フィルム２における各層の材料は、以下の通りである。
【００５９】
［樹脂フィルム］
樹脂フィルムに使用する樹脂種は特に制限されないが、例えば、ポリエチレンテレフタレート（ＰＥＴ）、ポリブチレンテレフタレート（ＰＢＴ）、ポリエチレンナフタレート（ＰＥＮ）等のポリエステルからなるポリエステルフィルム、ポリウレタンフィルム、ポリエチレンフィルム、ポリプロピレンフィルム、トリアセチルセルロース等のセルロースフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、アクリル樹脂フィルム、ノルボルネン系樹脂フィルム、シクロオレフィン樹脂フィルム等の樹脂フィルム；これらの２種以上の積層体などをあげることができる。樹脂フィルムは、一軸延伸または二軸延伸されたものでもよい。これらの中でも、薄膜化に伴って要求される厚みの精度、表面平滑性、入手の容易さ等の観点から、ポリエステルフィルムが好ましい。ポリエステルフィルムとしては、特にＰＥＴフィルムが好ましい。また、ポリエステルフィルムは寸法安定性・強度の点から二軸延伸したフィルムが好ましい。その中でも、二軸延伸したＰＥＴフィルムが好ましい。
【００６０】
［粘着剤層］
粘着フィルム２の粘着剤層を形成する粘着剤としては、特に制限されず、例えば、アクリル系粘着剤、ゴム系粘着剤、シリコーン系粘着剤、ウレタン系粘着剤、ポリエステル系粘着剤、スチレン−ジエンブロック共重合体系粘着剤などの公知の粘着剤から適宜選択して用いることができる。粘着剤は単独で又は２種以上組み合わせて使用することができる。
【００６１】
粘着剤としては、特にアクリル系粘着剤が、接着信頼性が高いことから好適に用いることができる。アクリル系粘着剤は、アクリル系ポリマーを粘着性成分又は主剤とし、これに必要に応じて、架橋剤、粘着付与剤、軟化剤、可塑剤、充填剤、老化防止剤、着色剤などの適宜な添加剤が含まれている。アクリル系ポリマーは、（メタ）アクリル酸アルキルエステルを単量体主成分とするポリマーであり、必要に応じて（メタ）アルキルエステルに対して共重合が可能な単量体（共重合性単量体）を用いることにより調製されている。（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ１−２０アルキルエステル［好ましくは（メタ）アクリル酸Ｃ４−１８アルキル（直鎖状又は分岐鎖状のアルキル）エステル］などがあげられる。（メタ）アクリル酸アルキルエステルは、目的とする粘着性などに応じて適宜選択することができる。
【００６２】
（メタ）アクリル酸アルキルエステルとしては、得られるアクリル系ポリマーのＴｇを低くし、粘着剤層の粘着力を向上させる観点から、炭素数が４〜１４のアルキル基を有する（メタ）アクリル酸アルキルエステルが好ましい。炭素数４〜１４のアルキル基を有する（メタ）アクリル酸アルキルエステルとしては、例えば、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル等が好ましく、（メタ）アクリル酸ブチルが特に好ましい。これらモノマーは１種を使用しても２種以上を併用してもよい。
【００６３】
また、炭素数が４〜１４のアルキル基を有する（メタ）アクリル酸アルキルエステルの含有量は、アクリル系ポリマーを構成する単量体成分中の５０質量％以上が好ましく、８０質量％以上がより好ましく、９０質量％以上がさらに好ましい。当該範囲内とすることで、上述の範囲の粘着力が得られやすくなる。
【００６４】
また、前記（メタ）アルキルエステルに対して共重合可能な共重合性単量体としては、例えば、（メタ）アクリル酸、イタコン酸、マレイン酸、フマル酸、クロトン酸、イソクロトン酸などのカルボキシル基含有単量体又はその無水物；ビニルスルホン酸ナトリウムなどのスルホン酸基含有単量体；スチレン、置換スチレンなどの芳香族ビニル化合物；アクリロニトリルなどのシアノ基含有単量体；エチレン、プロピレン、ブタジエンなどのオレフィン類；酢酸ビニルなどのビニルエステル類；塩化ビニル；アクリルアミド、メタアクリルアミド、Ｎ−ビニルピロリドン、Ｎ、Ｎ−ジメチル（メタ）アクリルアミドなどのアミド基含有単量体；（メタ）アクリル酸ヒドロキシアルキル、グリセリンジメタクリレートなどのヒドロキシル基含有単量体；（メタ）アクリル酸アミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのエポキシ基含有単量体；２−メタクリロイルオキシエチルイソシアネートなどのイソシアネート基含有単量体の他、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１、６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）などがあげられる。共重合性単量体は単独で又は２種以上組み合わせて使用することができる。共重合性単量体としては、ヒドロキシル基やカルボキシル基などの官能基を有する改質用モノマーを好適に用いることができる。
【００６５】
（メタ）アクリル酸アルキルエステル共重合体は、官能基を有する改質用モノマーを０．１〜２０質量％含有することが好ましく、特に１〜１０質量％含有することが好ましい。
【００６６】
（メタ）アクリル酸アルキルエステル共重合体の重量平均分子量は２０万〜２００万であることが好ましく、特に５０万〜１５０万であることが好ましい。なお、本明細書における重量平均分子量は、ゲルパーミエーションクロマトグラフィー（ＧＰＣ）法により測定したポリスチレン換算の値である。
【００６７】
架橋剤としては、（メタ）アクリル酸アルキルエステル共重合体が有する官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等があげられ、中でも水酸基及びカルボキシル基との反応性に優れるイソシアネート系架橋剤が好ましい。架橋剤は、１種を単独で、または２種以上を組み合わせて使用することができる。
【００６８】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などがあげられ、中でも（メタ）アクリル酸アルキルエステル重合体の反応性基との反応性の点から、トリメチロールプロパン変性の芳香族ポリイソシアネート、特にトリメチロールプロパン変性キシリレンジイソシアネート及びトリメチロールプロパン変性トリレンジイソシアネートが好ましい。
【００６９】
架橋剤の配合量は、（メタ）アクリル酸アルキルエステル共重合体１００質量部に対して、０．１〜２０質量部であることが好ましく、特に１〜１０質量部であることが好ましい。架橋剤の配合量が上記の範囲にあると、後述する粘着剤のゲル分率を好ましい範囲に制御しやすくなる。
【００７０】
また、粘着剤層の粘着力を向上させるため、粘着付与樹脂を添加することも好ましい。また、これら粘着付与樹脂を添加することで、粘着力、引張強度や引張破断強度を高くすることができることから、使用するアクリル系共重合体に応じて、粘着付与樹脂を適宜添加することで、粘着力、引張強度や引張破断強度を調整できる。本発明の粘着フィルムの粘着剤層に添加する粘着付与樹脂としては、例えば、ロジンやロジンのエステル化合物等のロジン系樹脂；ジテルペン重合体やα−ピネン−フェノール共重合体等のテルペン系樹脂；脂肪族系（Ｃ５系）や芳香族系（Ｃ９）等の石油樹脂；その他、スチレン系樹脂、フェノール系樹脂、キシレン樹脂等があげられる。その中でもアクリル系粘着剤を使用した粘着性組成物においては、粘着テープが薄型で粘着力に優れ、また、粘着テープが電子部品の内部に設置され加熱された場合であっても粘着力が変化しにくく耐熱性を有するという点から、ロジン系樹脂、石油樹脂、スチレン系樹脂から選ばれる少なくとも１種を含むことが好ましく、ロジン系樹脂、石油樹脂を含むことがより好ましく、ロジン系樹脂と石油樹脂を混合して使用すること特に好ましい。
【００７１】
粘着付与樹脂の配合量は、（メタ）アクリル酸アルキルエステル共重合体１００質量部に対して、１０〜７０質量部であることが好ましく、２０〜６０質量部であることがより好ましく、５０〜６０質量部であることが特に好ましい。粘着付与樹脂の配合量が上記の範囲にあると、粘着テープが薄型であっても粘着力に優れ、また、粘着テープが電子部品の内部に設置され加熱された場合であっても粘着力が変化しにくくなる。
【００７２】
また、粘着剤層は、所望により、シランカップリング剤、帯電防止剤、酸化防止剤、紫外線吸収剤、光安定剤、軟化剤、充填剤、屈折率調整剤、染料、顔料、防錆剤などを含有してもよい。
【００７３】
［剥離フィルム］
剥離フィルムは、粘着フィルムにおけるフィルム基材であり、このフィルム基材上には剥離剤層を有していることが好ましい。なお、この場合、上述の剥離フィルムの厚さは、フィルム基材の厚さのことをいう。
【００７４】
剥離剤層の厚さは、特に限定されないが、０．０１μｍ以上２μｍ以下であることが好ましく、特に０．０３μｍ以上１μｍ以下であることが好ましい。剥離剤層の厚さが０．０１μｍ未満であると、剥離剤層を構成する材料等によっては、剥離剤層としての機能が十分に発揮されない場合がある。一方、剥離剤層の厚さが２μｍを超えると、剥離フィルムをロール状に巻き取った際に、ブロッキングが発生し、繰り出しに不具合を生じる場合がある。
【００７５】
フィルム基材としては、ポリエチレンテレフタレート、ポリブチレンテレフタレート、ポリエチレンナフタレート等のポリエステルからなるポリエステルフィルム、ポリエチレン、ポリプロピレン、ポリメチルペンテン等のポリオレフィンからなるポリオレフィンフィルム、ポリカーボネートフィルム、ポリ酢酸ビニルフィルムなどのプラスチックフィルムのいずれか、または、これらの２種以上の材料層からなる積層体などをあげることができる。
【００７６】
剥離剤層は、例えば、剥離剤を含む剥離剤層形成用組成物の硬化物で形成される。剥離剤層形成用組成物としては、剥離剤層上に積層される任意の層を剥離フィルムから剥離させる機能を剥離剤層に付与できるものであれば特に制限はない。剥離剤としては、例えばシリコーン系剥離剤、長鎖アルキル系剥離剤、及びアルキド系剥離剤などがあげられる。剥離力を所定の範囲とする方法として、剥離剤としては、シリコーン系剥離剤を用い、粘着剤層を形成する粘着剤としては、アクリル系粘着剤を用いることが好ましい。
【００７７】
シリコーン系剥離剤としては、付加反応型シリコーン、縮合反応型シリコーン、エネルギー線硬化性シリコーンがあげられる。また、剥離力を調整するために、無官能のポリジメチルシロキサン、フェニル変性シリコーン、シリコーンレジン、シリカ、セルロース系化合物を添加剤として用いてもよい。
【００７８】
粘着フィルム２の他に、着色粘着フィルム３で用いられる各層の材料は、以下の通りである。
【００７９】
［着色層］
着色層は、着色粘着テープが貼付される電子部品の色に合わせて、または調和する色で着色されていれば特に限定されるものではないが、グラファイトシートの外観上の斑を目立たなくさせ、意匠性を付与する等の点から黒色であることが好ましい。
【００８０】
着色層は、着色材料と、バインダ樹脂とを含有することが好ましい。バインダ樹脂として、例えば、ウレタン樹脂、エポキシ樹脂、ポリエステル樹脂、ポリエステルウレタン樹脂等があげられる。これらは単独で用いられてもよく、２種類以上が併用されてもよい。中でも、柔軟性が優れていることから、バインダ樹脂は、ポリエステル樹脂、ポリエステルウレタン樹脂の少なくとも１種がより好ましく、ポリエステルウレタン樹脂がより好ましい。上記バインダ樹脂は、ガラス転移温度（Ｔｇ）が−３０〜１０℃であることが好ましい。
【００８１】
着色層は、硬化剤により硬化されていることが好ましい。硬化剤は特に限定されず、バインダ樹脂に合わせて適宜選択される。バインダ樹脂がポリエステルウレタン樹脂の場合、硬化剤として、例えば、イソシアネート硬化剤等があげられる。なお、ポリエステルウレタン樹脂に水酸基又はイソシアネート基が存在する場合は、硬化剤としてアミン硬化剤を用いてもよい。これらは単独で用いられてもよく、２種類以上が併用されてもよい。
【００８２】
着色材料としては、公知慣用の顔料や染料を使用することができる。着色層が黒色の場合は、例えば、カーボンブラック、白の場合は酸化チタン、炭酸カルシウム、硫酸バリウム、黄色の場合は黄色酸化鉄、赤の場合はべんがら、青の場合はシアニンブルー、銀の場合はアルミニウム粉、パールの場合は雲母チタン粉等があげられる。中でも、カーボンブラックが隠蔽性に優れるため好ましい。着色層における着色材料の含有量は、特に制限されず、目的とする隠蔽性等に応じて適宜設定することができる。例えば、着色層は、バインダ樹脂と、バインダ樹脂１００重量部に対して１０質量部以上７０質量部以下の着色材料とを含むことが好ましい。着色材料の含有量が７０質量部を超えると粗面化層との密着性が低下する虞があるため好ましくない。上記着色材料は、市販品を使用することもでき、黒色の着色材料の市販品として、例えば、ＵＴＣＯ−５９１ブラック（大日精化社製）等があげられる。
【００８３】
着色層は、必要に応じて、さらに、透明樹脂（メジウム）、酸化防止剤、紫外線吸収剤、光安定剤等の添加剤を含有してもよい。
【００８４】
［粗面化層］
粗面化層は、算術平均粗さＲａ、粗さ曲線要素の平均高さＲｃ及び１０点平均粗さＲｚｊｉｓが所望の範囲であれば、材料は特に限定されない。粗面化層は、コロナ放電処理する方法、サンドブラスト処理、粗いロール面を粗面化層の表面に圧着させて、ロール面の粗さを転写する方法等により、粗面化層のＲａ、Ｒｃ及びＲｚｊｉｓを調整してあってもよい。
【００８５】
粗面化層は、粒子と、バインダ樹脂とが含まれていることが好ましく、無機粒子及び有機粒子の少なくともいずれかが含まれていることがより好ましく、無機粒子とバインダ樹脂が含まれることがさらに好ましい。無機粒子及び／または有機粒子の平均粒径、配合量等を調整することで、上記粗さ等を容易に調整することもできる。無機粒子及び／または有機粒子の平均粒径は、粗面化層の厚みより大きくてもよい。粗面化層１５において、無機粒子が露出されてもよく、バインダ樹脂が露出されてもよい。無機粒子の平均粒径は、５０ｎｍ以上１０μｍ以下である。
【００８６】
平均粒径は、特に限定されないが、コールターカウンタ法で測定される。例えば、コールターカウンタ法で測定したピークトップ値が平均粒径とされる。
【００８７】
バインダ樹脂として、特に限定されず、熱可塑性樹脂、熱硬化性樹脂、光硬化性樹脂等があげられ、例えば、ウレタン樹脂、エポキシ樹脂、ポリエステル樹脂、ポリエステルウレタン樹脂等があげられる。これらは単独で用いられてもよく、２種類以上が併用されてもよい。中でも、柔軟性が優れていることから、熱可塑性樹脂が好ましく、ウレタン樹脂、ポリエステル樹脂、ポリエステルウレタン樹脂が好ましくい。粗面化層は、粒子が含まれている場合には、相溶性の点から、バインダ樹脂は、ポリエステル樹脂、ポリエステルウレタン樹脂の少なくとも１種がより好ましい。
【００８８】
粗面化層は、硬化剤により硬化されていてもよい。硬化剤は特に限定されず、バインダ樹脂に合わせて適宜選択される。バインダ樹脂がポリエステルウレタン樹脂の場合、硬化剤として、例えば、イソシアネート硬化剤等があげられる。なお、ポリエステルウレタン樹脂に水酸基又はイソシアネート基が存在する場合は、硬化剤としてアミン硬化剤を用いてもよい。これらは単独で用いられてもよく、２種類以上が併用されてもよい。また、粗面化層には、必要に応じて、着色層に含まれるものと同様に、酸化防止剤、紫外線吸収剤、光安定剤等の添加剤を含有してもよい。
【００８９】
［粘着フィルムの製造方法］
【００９０】
以下に本実施形態に係る粘着フィルムの製造工程を説明するが、これに限定されるものではない。図３は、本実施形態に係る粘着フィルムの製造工程を説明する概略図である。本実施形態において、粘着フィルム２は、ロールトゥロール方式により製造される。粘着フィルム２は、例えば、大気中で製造される。図中の矢印ＤＲは、フィルムの走行方向を示す。走行方向ＤＲは、長尺方向ＤＬに対応している。
【００９１】
剥離フィルム３０は、巻出ロール２１１の自転により連続的に巻出ロール２１１から繰り出され、ガイドロール２５０ａを介して塗布機構２２０に導かれる。剥離フィルム３０の表面（粘着剤層２０が形成される表面）には、剥離剤層が形成されている。
【００９２】
塗布機構２２０によって、巻出ロール２１１から繰り出された剥離フィルム３０上に粘着剤層２０の塗工液が塗布される。粘着剤層２０付の剥離フィルム３０は、ガイドロール２５０ｂを介して乾燥室２３０に導かれ、所定の温度で、例えば、１０秒以上５分間以下で乾燥される。これにより、剥離フィルム３０と粘着剤層２０とを有する粘着剤層２０付き剥離フィルム３０が形成される。粘着剤層２０付き剥離フィルム３０は、ガイドロール２５０ｃを介して貼付機構２４０に導かれる。
【００９３】
貼付機構２４０に導かれた粘着剤層２０付き剥離フィルム３０の粘着剤層２０の側には、貼付機構２４０によって樹脂フィルム１１が貼り付けられる。例えば、粘着剤層２０付き剥離フィルム３０は、ロール２４０ｂとロール２４０ｃとの間に挟まれ、巻出ロール２４０ａから樹脂フィルム１１がロール２４０ｂとロール２４０ｃとの間に繰り出される。
【００９４】
これにより、樹脂フィルム１１が粘着剤層２０に貼り合わされ、剥離フィルム３０、粘着剤層２０及び樹脂フィルム１１を有する粘着フィルム２が形成される。この後、粘着フィルム２は、ガイドロール２５０ｄを介して、巻取ロール２１０の自転により巻取ロール２１０に連続的に巻き取られる。
【００９５】
また、塗布機構２２０における塗布方法については、例えば、バーコート法、ナイフコート法、ロールコート法、ブレードコート法、ダイコート法、グラビアコート法等のいずれかの手法が適用されてもよい。
【００９６】
粘着フィルム２が着色層１２及び／または粗面化層１５を有している場合には、粘着フィルム２を製造した後、樹脂フィルム１１上に着色層１２及び／または粗面化層１５が積層される。または、予め、着色層１２及び／または粗面化層を樹脂フィルム１１に積層し、その後、剥離フィルム３０が貼り付けられて粘着フィルム２が製造される。
【００９７】
着色層１２及び／または粗面化層１５を樹脂フィルム１１上に積層する方法は、特に限定されない。着色層１２及び／または粗面化層１５の塗布液がインキの場合には印刷により積層する方法が好ましい。印刷方式としては、凸版印刷、フレキソ印刷、ドライオフセット印刷、グラビア印刷、グラビアオフセット印刷、オフセット印刷、スクリーン印刷等の公知慣用方式等のいずれかの手法が適用されてもよい。中でも、グラビア印刷方式は、２〜４回重ねて樹脂フィルム１１上に印刷し、積層することによりピンホールが少なくなり、好ましい方式である。
【実施例】
【００９８】
以下、実施例等により本発明をさらに具体的に説明するが、本発明の範囲はこれらの実施例等に限定されるものではない。表１に、本実施形態に係る粘着フィルムの効果を示す。
【００９９】
【表１】
2018145340.tif 000003
【０１００】
［実施例１］
【０１０１】
＜粘着性組成物溶液の調製＞
アクリル酸ブチル９５．５質量部と、酢酸ビニル３質量部と、アクリル酸２−ヒドロキシエチル１質量部と、アクリル酸０．５質量部とを共重合させることにより、重量平均分子量１００００００のアクリル酸エステル共重合体が製造される。次に、このアクリル酸エステル共重合体１００質量部（固形分換算；以下同じ）に対し、水添ロジンエステル（荒川化学工業社製、パインクリスタル ＫＥ−１００、軟化点：１００℃）２５質量部、重合ロジンエステル（荒川化学工業社製、ペンセル Ｄ−１３５、軟化点：１３５℃）４質量部及び石油系樹脂（三井化学社製、ＦＴＲ６１００、軟化点：９５℃）２４質量部が添加され、混合することで、粘着成分が形成された。粘着成分は、トルエンに溶解され、固形分濃度１３質量％の粘着剤溶液が調製された。
【０１０２】
＜着色層塗布液の調製＞
着色層用の塗布液としては、ウレタン系である固形分濃度５９質量％の大日精化工業社製ＵＴＣＯ−５９１ブラック（ＮＸ）が用いられ、これが酢酸エチルで希釈された。着色層用の塗布液は、固形分濃度１０質量％、粘度１５ｍＰa・ｓに調整された。
【０１０３】
＜粗面化層用塗布溶液の調整＞
粗面化層用塗布溶液は、バインダ樹脂としてのポリエステル樹脂(東洋紡製:バイロン２０ＳＳ)１００質量部(固形分換算)に対し、シリカ微粒子(東ソーシリカ社製、ＮＩＰＳＩＬ ＳＳ５０Ｂ、平均粒径２．１μｍ)を２２質量部、硫酸バリウム微粒子（堺化学工業株式会社製：ＢＭＨ平均粒子径２．５μｍ)を１００質量部添加し、トルエン／メチルエチルケトン（ＭＥＫ）混合溶媒（トルエン：ＭＥＫ（質量比）＝５０：５０）で固形分濃度２０質量％に調整された。
【０１０４】
＜粘着フィルムの製造＞
粘着性組成物の固形分１００質量部に対して、架橋剤としてトリメチロールプロパン変性トリレンジイソシアネート（日本ポリウレタン社製、コロネートＬ）が１質量部（固形分換算）添加され、粘着性組成物溶液（固形分濃度１３質量％）が得られた。
【０１０５】
ポリエチレンテレフタレートフィルムの片面がシリコーン系剥離剤で剥離処理された剥離フィルム（リンテック社製ＳＰ-ＰＥＴ２５１１３０、剥離フィルムの下面３０ｄのＲａ：３４ｎｍ、Ｒｃ：４００ｎｍ、Ｒｚｊｉｓ：６７２ｎｍ、剥離フィルムのヤング率：４２００ＭＰａ、厚さ：２．５×１０‐５ｍ、剥離フィルムのヤング率と厚みとの積：０．１０５ＭＰａ・ｍ）が繰り出され、その剥離処理面に、乾燥後の厚さが２μｍになるように、粘着性組成物溶液がナイフコーターで塗布された後、得られた塗膜を９０℃で１分間加熱処理して、剥離フィルム上に、厚さが２μｍの粘着剤層が形成された。その後、樹脂フィルムとしてのポリエチレンテレフタレートフィルム（東レ、ＥＴ２Ｆ５１Ｌ、厚さ２μｍ、ヤング率４２００ＭＰａ）が上記塗布層の露出面側に貼り合わされ、得られた粘着フィルムをロール状に巻き取った。
【０１０６】
次に、ロール状に巻き取った粘着フィルムを２３℃、５０％ＲＨの条件下で７日間養生することにより、剥離フィルム（厚さ：２５μｍ）／粘着剤層（厚さ：２μｍ）／樹脂フィルム（厚さ：２μｍ）からなる粘着フィルムが作製された。
【０１０７】
次に、ロール状に巻かれた粘着フィルムが繰り出され、樹脂フィルム面に、着色層塗布液がグラビアコーターによって塗布され、さらに加熱処理され、厚さ１μｍの着色層が粘着フィルム上に形成された。さらに、着色層面に、粗面化層用塗布溶液が乾燥後の厚さが１μｍになるようにグラビアコーターで塗布された後、得られた塗膜が９０℃で１分間、加熱処理され、厚さ１μｍの粗面化層が形成された。この後、剥離フィルム（厚さ：２５μｍ）／粘着剤層（厚さ：２μｍ）／樹脂フィルム（厚さ：２μｍ）／着色層（厚さ：１μｍ）／粗面化層（厚さ：１μｍ）からなる着色層付き粘着フィルムがロール状に巻き取られた。
【０１０８】
＜ヤング率の測定＞
剥離フィルムまたは樹脂フィルムのヤング率は、試験速度として、２００ｍｍ／分を選択し、ＪＩＳ Ｋ−７１２７（１９９９）に準拠して測定した。
【０１０９】
＜厚みの測定＞
各層の厚みは、膜厚計（ニコン社製膜厚計デジマイクロMH-15M）が用いて測定した。
【０１１０】
＜剥離フィルムの粘着剤層に対する剥離力の測定＞
粘着フィルムを幅５０ｍｍ、長さ１５０ｍｍに裁断し、サンプルを作製し、２３℃、５０％ＲＨ条件下で１時間放置した。このサンプルの剥離フィルムとは反対側の面を両面テープで、無アルカリガラス（コーニング社製、イーグルＸＧ）に固定し、剥離フィルムを、引張試験機（オリエンテック社製、テンシロン）を用いて、剥離速度３００ｍｍ／ｍｉｎ、剥離角度１８０度の条件で剥離した際の剥離強度を測定した。ここに記載した以外の条件はＪＩＳ Ｚ０２３７：２００９に準拠して測定を行った。次いで、下記の式により剥離力（ｍＮ／２５ｍｍ）を上記剥離強度から換算して求めた（Ｗは試験片の幅（ｍｍ）：５０）。
剥離力（ｍＮ／２５ｍｍ）＝剥離強度（ｍＮ／５０ｍｍ）×２５÷Ｗ・・（式）
【０１１１】
＜粘着テープのステンレス板に対する粘着力の測定＞
粘着フィルムを裁断し、２５ｍｍ幅、２５０ｍｍ長のサンプルを作製した。このサンプルから剥離フィルムを剥がし、２ｋｇのゴムローラを使用して、粘着剤層が露出した当該サンプルを、ステンレス（ＳＵＳ３０４）に貼付した。その後、２３℃、５０％ＲＨの条件下で２４時間放置してから、引張試験機（ オリエンテック社製，テンシロン）を用い、ＪＩＳＺ０２３７：２００９に準じて、剥離速度３００ｍｍ／ｍｉｎ、剥離角度１８０°の条件で粘着力（Ｎ／２５ｍｍ）を測定した。
【０１１２】
＜表面粗さ測定＞
剥離フィルムの下面３０ｄの粗さ曲線要素の平均高さＲｃは、接触式表面粗さ計（ミツトヨ社製、製品名「ＳＶ３０００Ｓ４」）を用いて、ＪＩＳ Ｂ ０６０１−２００１に準拠して測定した。
【０１１３】
＜剥離フィルムの剥離適性＞
Ａ：剥離フィルムが問題なく粘着剤層から剥がれた。
Ｃ：剥離フィルムが粘着剤層から剥がれにくかった。
【０１１４】
＜粘着テープの貼付適性＞
粘着フィルムにおいて、剥離フィルムと粘着剤層との間に剥離の起点部分を作り、剥離フィルムを粘着剤層から剥がし、環境温度２３℃、湿度５０％ の条件下において、グラファイトシートに２ｋｇのローラで１往復加圧貼付した。目視によって観察し、以下の基準で評価した。
Ａ：剥離フィルムを剥離後に粘着テープに皺及び弛みが発生せず、貼付後も気泡なく良好であった。
Ｃ：剥離フィルムを剥離する際に粘着テープに皺及び弛みが発生する。及び／または貼付後の粘着テープにも皺・弛みが発生した。
【０１１５】
＜粘着フィルムの加工適性＞
粘着フィルムの製造工程において、以下の基準で評価を行った。
Ａ：問題なく加工できた。
Ｃ：一部の工程で搬送時に皺及び／または弛み等が発生し、加工に問題が生じた。
【０１１６】
実施例１においては、剥離適性、貼付適正及び加工適性のいずれもが「Ａ」になった。
【０１１７】
［実施例２］
【０１１８】
剥離フィルムを、厚さ３．８×１０‐５ｍのポリエチレンテレフタレートフィルムの片面がシリコーン系剥離剤で剥離処理された剥離フィルム（リンテック社製ＳＰ-ＰＥＴ３８１１３０、剥離フィルムの下面３０ｄのＲａ：３４ｎｍ、Ｒｃ：３２０ｎｍ、Ｒｚｊｉｓ：６７２ｎｍ、剥離フィルムのヤング率：４２００ＭＰａ、厚さ：３．８×１０‐５ｍ、剥離フィルムのヤング率と厚みとの積：０．１６０ＭＰａ・ｍ）に変更した以外は、実施例１と同様に着色層付き粘着フィルムを作製した。
【０１１９】
実施例２においては、剥離適性、貼付適正及び加工適性のいずれもが「Ａ」になった。
【０１２０】
［実施例３］
【０１２１】
粗面化層を設けないこと以外は、実施例１と同様に着色層付き粘着フィルムを作製した。
【０１２２】
実施例３においては、剥離適性、貼付適正及び加工適性のいずれもが「Ａ」になった。
【０１２３】
［実施例４］
【０１２４】
剥離フィルムを、厚さ２．５×１０‐５ｍのポリエチレンテレフタレートフィルムの片面がシリコーン系剥離剤で剥離処理された剥離フィルム（リンテック社製ＳＰ-ＰＥＴ２５１０３１、剥離フィルムの下面３０ｄのＲａ：３４ｎｍ、Ｒｃ：４００ｎｍ、Ｒｚｊｉｓ：６７２ｎｍ、剥離フィルムのヤング率：４２００ＭＰａ、厚さ：２．５×１０‐５ｍ、剥離フィルムのヤング率と厚みとの積：０．１０５ＭＰａ・ｍ）に変更した以外は、実施例１と同様に着色層付き粘着フィルムを作製した。
【０１２５】
実施例４においては、剥離適性、貼付適正及び加工適性のいずれもが「Ａ」になった。
【０１２６】
［実施例５］
【０１２７】
剥離フィルムを、厚さ２．５×１０‐５ｍのポリエチレンテレフタレートフィルムの片面がシリコーン系剥離剤で剥離処理された剥離フィルム（リンテック社製ＳＰ-ＰＥＴ２５２１２０、剥離フィルムの下面３０ｄのＲａ：３４ｎｍ、Ｒｃ：４００ｎｍ、Ｒｚｊｉｓ：６７２ｎｍ、剥離フィルムのヤング率：４２００ＭＰａ、厚さ：２．５×１０‐５ｍ、剥離フィルムのヤング率と厚みとの積：０．１０５ＭＰａ・ｍ）に変更した以外は、実施例１と同様に着色層付き粘着フィルムを作製した。
【０１２８】
実施例５においては、剥離適性、貼付適正及び加工適性のいずれもが「Ａ」になった。
【０１２９】
以上説明したように、実施例１〜５にいずれにおいて「Ｃ」に相当する評価はなかった。
【０１３０】
［比較例１］
【０１３１】
剥離フィルムを、厚さ７．５×１０‐５ｍのポリエチレンテレフタレートフィルムの片面がシリコーン系剥離剤で剥離処理された剥離フィルム（リンテック社製ＳＰ-ＰＥＴ７５１１３０、剥離フィルムの下面３０ｄのＲｃ：２９０ｎｍ、剥離フィルムのヤング率：４２００ＭＰａ、厚さ：７．５×１０‐５ｍ、剥離フィルムのヤング率と厚みとの積：０．３１５ＭＰａ・ｍ）に変更した以外は、実施例１と同様に着色層付き粘着フィルムを作製した。
【０１３２】
比較例１においては、剥離適性及び加工適性が「Ａ」ではあったが、剥離フィルムのヤング率と厚みとの積が高すぎるため、剥離フィルムを剥離する際に粘着テープに皺及び弛みが発生し、貼付適正が「Ｃ」になった。
【０１３３】
［比較例２］
【０１３４】
剥離フィルムを、厚さ７．５×１０‐５ｍのポリエチレンテレフタレートフィルムの片面がシリコーン系剥離剤で剥離処理された剥離フィルム（リンテック社製ＳＰ-ＰＥＴ７５２１５０、剥離フィルムの下面３０ｄのＲｃ：２９０ｎｍ、剥離フィルムのヤング率：４２００ＭＰａ、厚さ：７．５×１０‐５ｍ、剥離フィルムのヤング率と厚みとの積：０．３１５ＭＰａ・ｍ）に変更した以外は、実施例１と同様に着色層付き粘着フィルムを作製した。
【０１３５】
比較例２においては、加工適性が「Ａ」ではあったが、剥離力が高すぎるため剥離フィルムが剥がれ難く、剥離適性が「Ｃ」であった。さらに、剥離フィルムのヤング率と厚みとの積も高すぎるため、剥離フィルムを剥離する際に粘着テープに皺及び弛みが発生し、貼付適正が「Ｃ」になった。
【０１３６】
［比較例３］
【０１３７】
剥離フィルムを、厚さ３．８×１０‐５ｍのポリエチレンテレフタレートフィルムの片面がシリコーン系剥離剤で剥離処理された剥離フィルム（リンテック社製ＳＰ-ＰＥＴ３８２１５０、剥離フィルムの下面３０ｄのＲｃ：３２０ｎｍ、剥離フィルムのヤング率：４２００ＭＰａ、厚さ：３．８×１０‐５ｍ、剥離フィルムのヤング率と厚みとの積：０．１６０ＭＰａ・ｍ）に変更した以外は、実施例１と同様に着色層付き粘着フィルムを作製した。
【０１３８】
比較例３においては、加工適性が「Ａ」ではあったが、剥離力が高すぎるため剥離フィルムが剥がれ難く、剥離適性が「Ｃ」であった。
【０１３９】
以上、本発明の実施形態について説明したが、本発明は上述の実施形態にのみ限定されるものではなく種々変更を加え得ることは勿論である。
【符号の説明】
【０１４０】
１…着色粘着テープ
２…粘着フィルム
３、５３…着色粘着フィルム
４…粘着テープ
１１…樹脂フィルム
１１ｕ…上面
１２…着色層
１５…粗面化層
１５ｕ…上面
２０…粘着剤層
２０ａ、２０ｂ…粘着面
３０…剥離フィルム
３０ｄ…下面
１００…グラファイトシート
１０１…両面テープ
１０２…筐体
２１０…巻取ロール
２１１、２４０ａ…巻出ロール
２２０…塗布機構
２３０…乾燥室
２４０…貼付機構
２４０ｂ、２４０ｃ…ロール
２５０ａ、２５０ｂ、２５０ｃ、２５０ｄ…ガイドロール
【図１】
2018145340.tif 000004
【図２】
2018145340.tif 000005
【図３】
2018145340.tif 000006
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
剥離フィルムと、
樹脂フィルムと、前記樹脂フィルムに貼り合わされる第１粘着面と前記剥離フィルムに貼り合わされる第２粘着面とを有する粘着剤層と、を含む粘着テープと
を具備し、
前記剥離フィルムの２５℃におけるヤング率（ＭＰａ）と厚み（ｍ）との積が０．３ＭＰａ・ｍ以下であり、
前記樹脂フィルム及び前記粘着剤層の総厚が１０μｍ以下であり、
前記第２粘着面に対する前記剥離フィルムの剥離力は、３００ｍｍ／ｍｉｎの剥離速度において、４０ｍＮ／２５ｍｍ以下であり、
前記剥離フィルムの前記粘着剤層とは反対側であって、捲回時に前記樹脂フィルムに接触する前記剥離フィルムの下面の表面粗さ曲線要素の平均高さ（Ｒｃ）は、５００ｎｍ以下であり、
前記樹脂フィルムの最表面の前記剥離フィルムの前記下面に対する動摩擦係数は、０．２以上５以下である粘着フィルム。
【請求項２】
請求項１に記載の粘着フィルムであって、
前記剥離フィルムは、２５℃において５００ＭＰａ以上のヤング率を有する
粘着フィルム。
【請求項３】
請求項１または２に記載の粘着フィルムであって、
前記樹脂フィルムは、２５℃において５００ＭＰａ以上のヤング率を有する
粘着フィルム。
【請求項４】
請求項１〜３のいずれか１つに記載の粘着フィルムであって、
前記樹脂フィルムの厚みは、１μｍ以上６μｍ以下である
粘着フィルム。
【請求項５】
請求項１〜４のいずれか１つに記載の粘着フィルムであって、
前記粘着剤層の厚みは、１μｍ以上５μｍ以下である
粘着フィルム。
【請求項６】
請求項１〜５のいずれか１つに記載の粘着フィルムであって、
前記粘着テープにおいて、ステンレス板に対する粘着力（剥離角度１８０°、剥離速度３００ｍｍ／ｍｉｎ）は、１Ｎ／２５ｍｍ以上２．５Ｎ／２５ｍｍ以下である
粘着フィルム。
【請求項７】
請求項１〜６のいずれか１つに記載の粘着フィルムであって、
前記剥離フィルムの厚みは、２×１０‐５ｍ以上３×１０‐５ｍ以下である
粘着フィルム。
【請求項８】
請求項１〜７のいずれか１つに記載の粘着フィルムであって、
前記粘着剤層及び前記樹脂フィルムは、グラファイトシートの表面に貼り付けられる
粘着フィルム。